(57)【特許請求の範囲】
【請求項１】
ポリマーの繰り返し単位中にアリールアミンを含有する少なくとも一層のホール輸送層および電子輸送性発光層を有する積層型有機エレクトロルミネッセンス素子を製造する方法において、ホール輸送層を電磁波照射により特性を変化させて、素子の発光部の明るさを部分的に、かつ任意に調整することを特徴とする有機エレクトロルミネッセンス素子の製造方法。
【請求項２】
ポリマーの繰り返し単位中にアリールアミンを含有する少なくとも一層のホール輸送層および電子輸送性発光層を有する積層型有機エレクトロルミネッセンス素子において、ホール輸送層の少なくとも一層中の前記アリールアミンが変性されており、その結果その個所の素子の発光部の明るさが部分的に、かつ任意に調整されていることを特徴とする有機エレクトロルミネッセンス素子。
【発明の詳細な説明】
【０００１】
【産業上の利用分野】
本発明は、平面光源や表示素子に利用される有機エレクトロルミネッセンス素子とその製造方法に関するものである。
【０００２】
【従来の技術】
発光層が有機薄膜から構成される有機エレクトロルミネッセンス素子は低電圧駆動の大面積表示素子を実現するものとして注目されている。素子の高効率化にはキャリア輸送性の異なる有機層を積層する素子構造が有効であり、ホール輸送層に低分子芳香族アミンを、電子輸送性発光層にアルミキレート錯体を用いた素子が報告されている〔Ｃ．Ｗ．Ｔａｎｇ，Ａｐｐｌ．Ｐｈｙｓ．Ｌｅｔｔ．，５１，ｐ．９１３（１９８７）〕。この素子では１０Ｖ以下の印加電圧で１０００ｃｄ／ｍ２の実用化に十分な高輝度を得ている。特にアリールアミン誘導体をホール輸送層に有する素子は実用化に十分な耐久性を有することが報告されている〔Ｃ．Ａｄａｃｈｉ，Ｋ．Ｎａｇａｉ，Ｎ．Ｔａｍｏｔｏ，Ａｐｐｌ．Ｐｈｙｓ．Ｌｅｔｔ．，６６，２６７９（１９９５）〕。
【０００３】
一般的な素子構造体は、透明基板上に形成したインジウム−スズ酸化物などの陽極となる透明電極上に有機膜を形成し、その上部に陰極として用いる背面電極がマグネシウム合金などを真空蒸着法などで形成することにより製造されている。この場合、陽極あるいは陰極電極、あるいはその両方を任意の大きさや形状にすることにより発光面の大きさや形状を制御することが可能である。しかしこの方法では複雑な形状や微細な形状をもつ発光面を形成することは不可能である。
【０００４】
そこで、ホール輸送性かつ光分解性の直鎖状ポリシランを素子構成材料として用い、素子作製時に有機層を金属図形マスクなどを用いて部分的に光照射し、ポリシランを劣化させてホール輸送性を失活させることにより、光照射部を非発光部とし、発光面を微細パターニングする方法が報告されている〔坂田、平本、横山、第４１回応用物理学関係連合講演会、予稿集ｐ．１０７８（１９９４）〕。
【０００５】
ところが、この直鎖状ポリシランは、ＥＬ素子の構成物質としては耐久性に欠けるので、実用的ではない〔Ｊ．Ｋｉｄｏ，Ｋ．Ｎａｇａｉ，Ｙ．Ｏｋａｍｏｔｏ  ａｎｄ  Ｔ．Ｓｋｏｔｈｅｉｍ，Ａｐｐｌ．Ｐｈｙｓ．Ｌｅｔｔ．，５９，２７６０（１９９１）〕。また、この方法では素子面が非発光部と発光部から構成され、発光部の明るさは均一であり、部分的に明るさが異なる発光部を有する素子は得られない。
【０００６】
【発明が解決しようとする課題】
本発明は以上の事情に鑑みてなされたものであって、本発明の目的は、発光効率が高く、かつ簡便にパターン化ができ、かつ発光部の明るさを部分的に任意に調整できる有機エレクトロルミネッセンス素子作製技術を提供する点にある。
【０００７】
【課題を解決するための手段】
本発明の第一は、ポリマーの繰り返し単位中にアリールアミンを含有する少なくとも一層のホール輸送層および電子輸送性発光層を有する積層型有機エレクトロルミネッセンス素子を製造する方法において、ホール輸送層を電磁波照射により特性を変化させて、素子の発光部の明るさを部分的に、かつ任意に調整することを特徴とする有機エレクトロルミネッセンス素子の製造方法に関する。
【０００８】
本発明の第二は、ポリマーの繰り返し単位中にアリールアミンを含有する少なくとも一層のホール輸送層および電子輸送性発光層を有する積層型有機エレクトロルミネッセンス素子において、ホール輸送層の少なくとも一層中の前記アリールアミンが変性されており、その結果その個所の素子の発光部の明るさが部分的に、かつ任意に調整されていることを特徴とする有機エレクトロルミネッセンス素子に関する。
【０００９】
本発明においては、アリールアミンをポリマーの繰り返し単位中に含有させ、任意のバインダーに溶解あるいは分散させて用いることにより、実施例にみられるようにホール輸送層をコーティングにより簡単に形成できる。
【００１０】
前記ポリマーの繰り返し単位中にアリールアミンを含有するものとしては、本出願人の出願にかかる特開平９−２５５７７４号公報、特開平９−２２６７３号公報、特開平９−１８８７５６号公報、特開平８−５４８３３号公報などがあるが、これに限定されるものではなく、アリールアミン構造を主鎖あるいは側鎖に含有するすべてのポリマーを対象とすることができる。
【００１１】
本発明において用いる電磁波は、真空波長にして１０−１７〜１０５ｍ程度の範囲のものであり、γ線、Ｘ線、紫外線、可視光線、赤外線などを包含するが、とくに紫外線や可視光線が好ましい。
【００１２】
アリールアミンを含有するホール輸送層に対する電磁波照射は、（ィ）全面に対して照射強度を変える場合（例えば白黒ネガフィルムのような部分的に透過度の異なるフィルターを通して露光したり、微小な光源から発生する光の照射強度を変化させながら走査させるなど）あるいは（ロ）マスキングにより部分的に照射する場合などがある。部分露光をする場合は、例えばシャドウマスクを用いて密着露光したり、あるいは投影露光（レンズで集光した光、あるいは微小な光源から発生する光を用いて部分的に露光する、あるいは、これにシャドウマスクを併用するなど）によって実施する。
【００１３】
アリールアミン化合物としても、特に制限はないが、例えば、
Ｎ，Ｎ，Ｎ′，Ｎ′−テトラフェニル−４，４′−ジアミノフェニル、
Ｎ，Ｎ′−ジフェニル−Ｎ，Ｎ′−ジ（３−メチルフェニル）−４，４′−ジアミノビフェニル、
２，２−ビス（４−ジ−ｐ−トリルアミノフェニル）プロパン、
Ｎ，Ｎ，Ｎ′，Ｎ′−テトラ−ｐ−トリル−４，４′−ジアミノビフェニル、
ビス（４−ジ−ｐ−トリルアミノフェニル）フェニルメタン
Ｎ，Ｎ′−ジフェニル−Ｎ，Ｎ′−ジ（４−メトキシフェニル）−４，４′−ジアミノビフェニル、
Ｎ，Ｎ，Ｎ′，Ｎ′−テトラフェニル−４，４′−ジアミノジフェニルエーテル、
４，４′−ビス（ジフェニルアミノ）クオードリフェニル、
４−Ｎ，Ｎ−ジフェニルアミノ−（２−ジフェニルビニル）ベンゼン、
３−メトキシ−４′−Ｎ，Ｎ−ジフェニルアミノスチルベンゼン、
Ｎ−フェニルカルバゾール、
１，１−ビス（４−ジ−ｐ−トリアミノフェニル）−シクロヘキサン、
１，１−ビス（４−ジ−ｐ−トリアミノフェニル）−４−フェニルシクロヘキサン、
ビス（４−ジメチルアミノ−２−メチルフェニル）−フェニルメタン、
Ｎ，Ｎ，Ｎ−トリ（ｐ−トリル）アミン、
４−（ジ−ｐ−トリルアミノ）−４′−〔４（ジ−ｐ−トリルアミノ）スチリル〕スチルベン、
Ｎ，Ｎ，Ｎ′，Ｎ′−テトラ−ｐ−トリル−４，４′−ジアミノ−ビフェニル、
Ｎ，Ｎ，Ｎ′，Ｎ′−テトラフェニル−４，４′−ジアミノ−ビフェニルＮ−フェニルカルバゾール、
ポリ（Ｎ−ビニルカルバゾール）、
４，４′−ビス〔Ｎ−（１−ナフチル）−Ｎ−フェニル−アミノ〕ビフェニル、
４，４″−ビス〔Ｎ−（１−ナフチル）−Ｎ−フェニル−アミノ〕ｐ−ターフェニル、
４，４′−ビス〔Ｎ−（２−ナフチル）−Ｎ−フェニル−アミノ〕ビフェニル、
４，４′−ビス〔Ｎ−（３−アセナフテニル）−Ｎ−フェニルアミノ〕ビフェニル、
１，５−ビス〔Ｎ−（１−ナフチル）−Ｎ−フェニル−アミノ〕ナフタレン、
４，４′−ビス〔Ｎ−（９−アントリル）−Ｎ−フェニル−アミノ〕ビフェニル、
４，４″−ビス〔Ｎ−（１−アントリル）−Ｎ−フェニル−アミノ〕ｐ−ターフェニル、
４，４′−ビス〔Ｎ−（２−フェナントリル）−Ｎ−フェニル−アミノ〕ビフェニル、
４，４′−ビス〔Ｎ−（８−フルオランテニル）−Ｎ−フェニル−アミノ〕ビフェニル、
４，４′−ビス〔Ｎ−（２−ピレニル）−Ｎ−フェニル−アミノ〕ビフェニル、
４，４′−ビス〔Ｎ−（２−ペリレニル）−Ｎ−フェニル−アミノ〕ビフェニル、４，４′−ビス〔Ｎ−（１−コロネニル）−Ｎ−フェニル−アミノ〕ビフェニル、２，６−ビス（ジ−ｐ−トリルアミノ）ナフタレン、
２，６−ビス〔ジ−（１−ナフチル）アミノ〕ナフタレン、
２，６−ビス〔Ｎ−（１−ナフチル）−Ｎ−（２−ナフチル）アミノ〕ナフタレン、
４，４″−ビス〔Ｎ，Ｎ−ジ（２−ナフチル）アミノ〕ターフェニル、
４，４′−ビス｛Ｎ−フェニル−Ｎ−〔４−（１−ナフチル）フェニル〕アミノ｝ビフェニル、
４，４′−ビス〔Ｎ−フェニル−Ｎ−（２−ピレニル）−アミノ〕ビフェニル、
２，６−ビス〔Ｎ，Ｎ−ジ（２−ナフチル）アミノ〕フルオレン、
４，４″−ビス（Ｎ，Ｎ−ジ−ｐ−トリルアミノ）ターフェニル、
ビス（Ｎ−１−ナフチル）（Ｎ−２−ナフチル）アミン
などがある。また、これ以外の例としては特開平６−２５６５９号、同６−２０３９６３号、同６−２１５８７４号、同７−１０１９１１号、同７−１４５１１６号、同７−１２６２２５号、同７−１２６２２６号、同７−１８８１３０号、同７−２２４０１２号、同８−４０９９５号、同８−４０９９６号、同８−４０９９７号、同８−４８６５６号公報記載のものを挙げることができる。
【００１４】
また、本発明に用いる電子輸送性発光物質も、この性質を保有するものであれば、どれでも使用できる。その１例を示せばつぎのとおりである。
【００１５】
たとえば、もっとも一般的なものとしては、アントラセン、ナフタレン、フェナントレン、ピレン、テトラセン、コロネン、クリセン、フルオロセイン、ペリレン、フタロペリレン、ナフタロペリレン、ペリノン、フタロペリノン、ナフタロペリノン、ジフェニルブタジエン、テトラフェニルブタジエン、クマリン、オキサジアゾール、アルダジン、ビスベンゾキサゾリン、ビススチリル、ピラジン、シクロペンタジエン、オキシン、アミノキノリン、イミン、ジフエニルエチレン、ビニルアントラセン、ジアミノカルバゾール、ピラン、チオピラン、ポリメチン、メロシアニン、イミダゾールキレート化オキシノイド化合物、キナクリドン、ルブレン等およびそれらの誘導体などを挙げることができる。
【００１６】
ベンゾオキサゾール系、ベンゾチアゾール系、ベンゾイミダゾール系などの蛍光増白剤としては、例えば、特開昭５９−１９４３９３号公報に開示されているものが挙げられる。その代表例としては、２，５−ビス（５，７−ジ−ｔ−ペンチル−２−ベンゾオキサゾリル）−１，３，４−チアゾール、４，４′−ビス（５，７−ｔ−ペンチル−２−ベンゾオキサゾリル）スチルベン、４，４′−ビス〔５，７−ジ−（２−メチル−２−ブチル）−２−ベンゾオキサゾリル〕スチルベン、２，５−ビス（５，７−ジ−ｔ−ペンチル−２−ベンゾオキサゾリル）チオフェン、２，５−ビス〔５−（α，α−ジメチルベンジル）−２−ベンゾオキサゾリル〕チオフェン、２，５−ビス〔５，７−ジ−（２−メチル−２−ブチル）−２−ベンゾオキサゾリル〕−３，４−ジフェニルチオフェン、２，５−ビス（５−メチル−２−ベンゾオキサゾリル）チオフェン、４，４′−ビス（２−ベンゾオキサゾリル）ビフェニル、５−メチル−２−｛２−〔４−（５−メチル−２−ベンゾオキサゾリル）フェニル〕ビニル｝ベンゾオキサゾール、２−〔２−（４−クロロフェニル）ビニル〕ナフト（１，２−ｄ）オキサゾールなどのベンゾオキサゾール系、２，２′−（ｐ−フェニレンジビニレン）−ビスベンゾチアゾールなどのベンゾチアゾール系、２−｛２−〔４−（２−ベンゾイミダゾリル）フェニル〕ビニル｝ベンゾイミダゾール、２−〔２−（４−カルボキシフェニル）ビニル〕ベンゾイミダゾールなどのベンゾイミダゾール系などの蛍光増白剤が挙げられる。
【００１７】
金属キレート化オキサノイド化合物としては、例えば特開昭６３−２９５６９５号公報に開示されているものを用いることができる。その代表例としては、トリス（８−キノリノール）アルミニウム、ビス（８−キノリノール）マグネシウム、ビス〔ベンゾ（ｆ）−８−キノリノール〕亜鉛、ビス（２−メチル−８−キノリノラート）アルミニウムオキシド、トリス（８−キノリノール）インジウム、トリス（５−メチル−８−キノリノール）アルミニウム、８−キノリノールリチウム、トリス（５−クロロ−８−キノリノール）ガリウム、ビス（５−クロロ−８−キノリノール）カルシウム、ポリ〔亜鉛（ＩＩ）−ビス−（８−ヒドロキシ−５−キノリノニル）メタン〕などの８−ヒドロキシキノリン系金属錯体やジリチウムエピンドリジオンなどが挙げられる。
【００１８】
ジスチリルベンゼン系化合物としては、例えば欧州特許第０３７３５８２号明細書に開示されているものを用いることができる。その代表例としては、１，４−ビス（２−メチルスチリル）ベンゼン、１，４−ビス（３−メチルスチリル）ベンゼン、１，４−ビス（４−メチルスチリル）ベンゼン、ジスチリルベンゼン、１，４−ビス（２−エチルスチリル）ベンゼン、１，４−ビス（３−エチルスチリル）ベンゼン、１，４−ビス（２−メチルスチリル）−２−メチルベンゼン、１，４−ビス（２−メチルスチリル）−２−エチルベンゼンなどが挙げられる。
【００１９】
また、特開平２−２５２７９３号公報に開示されているジスチリルピラジン誘導体も有機色素として用いることができる。その代表例としては、２，５−ビス（４−メチルスチリル）ピラジン、２，５−ビス（４−エチルスチリル）ピラジン、２，５−ビス〔２−（１−ナフチル）ビニル〕ピラジン、２，５−ビス（４−メトキシスチリル）ピラジン、２，５−ビス〔２−（４−ビフェニル）ビニル〕ピラジン、２，５−ビス〔２−（１−ピレニル）ビニル〕ピラジンなどが挙げられる。
【００２０】
その他、欧州特許第３８８７６８号明細書や特開平３−２３１９７０号公報に開示されているジメチリデン誘導体を有機発光層の材料として用いることもできる。その代表例としては、１，４−フェニレンジメチリディン、４，４′−フェニレンジメチリディン、２，５−キシリレンジメチリディン、２，６−ナフチレンジメチリディン、１，４−ビフェニレンジメチリディン、１，４−ｐ−テレフェニレンジメチリディン、９，１０−アントラセンジイルジメチリディン、４，４′−（２，２−ジ−ｔ−ブチルフェニルビニル）ビフェニル、４，４′−（２，２−ジフェニルビニル）ビフェニルなど、およびこれらの誘導体が挙げられる。
【００２１】
特開平６−４９０７９号公報、特開平６−２９３７７８号公報に開示されているシラナミン誘導体、特開平６−２７９３２２号公報、特開平６−２７９３２３号公報に開示されている多官能スチリル化合物、特開平６−１０７６４８号公報や特開平６−９２９４７号公報に開示されているオキサジアゾール誘導体、特開平６−２０６８６５号公報に開示されているアントラセン化合物、特開平６−１４５１４６号公報に開示されているオキシネイト誘導体、特開平４−９６９９０号公報に開示されているテトラフェニルブタジエン化合物、特開平３−２９６５９５号公報に開示されている有機三官能化合物、さらには、特開平２−１９１６９４号公報に開示されているクマリン誘導体、特開平２−１９６８８５号公報に開示されているペリレン誘導体、特開平２−２５５７８９号公報に開示されているナフタレン誘導体、特開平２−２８９６７６号公報および同２−８８６８９号公報に開示されているフタロペリノン誘導体、特開平２−２５０２９２号公報に開示されているスチリルアミン誘導体などを挙げることができる。
【００２２】
有機エレクトロルミネッセンス素子では陽極すなわちホール注入電極からホールが有機層へ注入され、陰極すなわち電子注入電極から電子が有機層へ注入される。電子輸送層を発光層とし、アリールアミン類などのホール輸送層を陽極と発光層の間に挿入した二層型素子においては、陽極から注入されたホールはホール輸送層を通り、また陰極から注入された電子は電子輸送性発光層を通り、いくらかホール輸送性も有する発光層を有する有機化合物を発光層として使用した場合、発光層の有機／有機界面付近にて両キャリアは再結合する。この場合、ホール輸送層のアリールアミンのイオン化ポテンシャルやホール移動度は駆動電圧や発光輝度など素子特性に大きな影響を及ぼし、一般にイオン化ポテンシャルの大きなホール輸送層はホール注入障壁が大きくなり、駆動電圧が高くなる〔Ｃ．Ａｄａｃｈｉ，Ｋ．Ｎａｇａｉ，Ｎ．Ｔａｍｏｔｏ，Ａｐｐｌ．Ｐｈｙｓ．Ｌｅｔｔ．，６６，２６７９（１９９５）〕。
【００２３】
本発明においては、このようなアリールアミンをポリマーの繰り返し単位中に含有する形でホール輸送層を形成した積層型有機ＥＬ素子において、前記ホール輸送層に光などの電磁波を照射することにより、発光部の明るさを部分的に、かつ任意に調整して、露光部の素子特性を変化させたものである。
【００２４】
【実施例】
以下に実施例を挙げて本発明を説明するが、本発明はこれにより限定されるものではない。
【００２５】
実施例１
図４は本発明の一実施例の断面図である。ガラス基板上にはシート抵抗１５Ω／□のＩＴＯ（インジウム−スズ酸化物）がコートされている。その上にホール輸送性かつ青紫色の発光を有する下記式〔１〕
【化１】
0003599077.tif 000002
で表される繰り返し単位を有するポリマー１〔城戸淳二，太田浩全，原田学，長井勝利，第４３回応用物理学関係連合講演会，講演予稿集，Ｎｏ．３，ｐ．１１２６，（１９９６）および特願平８−９４８１９号  実施例１のポリマー〕を１，２−ジクロロエタン溶液によりスピンコーティングにより２００Å厚に形成した。このようにしてポリマーの繰り返し単位中にアリールアミンを含有させたものである。
次にポリマー層上に電子輸送層として緑色の発光を有する下記式
【化２】
0003599077.tif 000003
で示されるトリス（８−キノリノラト）アルミニウム錯体層（以下「Ａｌｑ」という）を３×１０−５Ｔｏｒｒの真空下で７００Å厚に蒸着して形成した。最後に、陰極となる背面電極としてＭｇとＡｇ（１０：１）を同じ真空度で２０００Å共蒸着した。発光領域は縦０．５ｃｍ、横０．５ｃｍの正方形状とした。
前記の有機エレクトロルミネッセンス素子においてＩＴＯを陽極、Ｍｇ：Ａｇを陰極として、直流電圧を印加して発光層からの発光を観察した。発光輝度はトプコン輝度計ＢＭ−８にて測定した。この素子からは緑色発光がガラス面をとおして観測され、発光スペクトルから、この素子構造ではＡｌｑが発光中心として機能していることがわかった。その時の輝度−電圧特性を図１ａに示すが、初期特性として最高約４０００ｃｄ／ｍ２の緑色発光が１４ボルトで得られた。
【００２６】
一方、ガラス基板上のＩＴＯ層上に同様の方法でポリマー１を２００Å厚に形成したのち、大気中で１００Ｗ高圧水銀ランプの紫外線を約５ｃｍの距離でいろいろな時間照射した。そして、ポリマー層上に前述の素子と同様、電子輸送層としてＡｌｑを３×１０−５Ｔｏｒｒの真空下で７００Å厚に蒸着して形成したのち、陰極となる背面電極としてＭｇとＡｇ（１０：１）を同じ真空度で２０００Åの厚みに共蒸着した。発光領域は縦０．５ｃｍ、横０．５ｃｍの正方形状とした。
前記の有機エレクトロルミネッセンス素子においてＩＴＯを陽極、Ｍｇ：Ａｇを陰極として、直流電圧を印加して発光層からの発光を観察したところ、発光色は緑色でＡｌｑのものであり、その時の輝度−電圧特性を図１ｂに示すが、初期特性として最高２０００ｃｄ／ｍ２の緑色発光が１５ボルトで得られた。
【００２７】
前記ポリマー１層に紫外線照射した場合には図１に見られるように、すべての電圧範囲で未照射の素子に比べ輝度が低い。これは図２に見られるように電流密度が低いためである。ポリマー１のイオン化ポテンシャルは図３に見られるように紫外線照射とともに増大しており、このため電極からのホール注入障壁が大きくなり駆動電圧が高くなったと思われる。
【００２８】
次に、ガラス基板上にＩＴＯ上に、同様の方法でポリマー１を２００Å厚に形成したのち、シャドウマスクをポリマー表面に密着させ、部分的に高圧水銀ランプの紫外線を大気中で１０分照射した。そして、ポリマー層上に前述の素子と同様、電子輸送層としてＡｌｑを３×１０−５Ｔｏｒｒの真空下で７００Å厚に蒸着して形成したのち、陰極となる背面電極としてＭｇとＡｇ（１０：１）を同じ真空度で２０００Å共蒸着した。発光領域は縦０．５ｃｍ、横０．５ｃｍの正方形状とした。前記の有機エレクトロルミネッセンス素子においてＩＴＯを陽極、Ｍｇ：Ａｇを陰極として、直流電圧を印加して素子からの発光を観察したところ、光照射部は未照射部に比べて輝度が低かった。この素子は同一基板上に異なる輝度の異なる発光部を有する素子である（このときの写真を物件提出書に示す）。
【００２９】
【効果】
本発明によれば、アリールアミンをポリマーの繰り返し単位中に含有させたポリマーを用いて形成したホール輸送層に素子製造過程において部分的に光照射し、光照射した部分のホール輸送特性やホール注入特性を変化させ、発光部の明るさを部分的に、かつ任意に調整することができる。また、部分的に光照射することにより、同一基板上に簡便に発光輝度の異なる素子を配置することができ、輝度の異なる微細な図形パターンを有する表示素子などに広く利用できる。
【図面の簡単な説明】
【図１】ＩＴＯ／ポリマー１（２００Å）／Ａｌｑ（７００Å）／Ｍｇ：Ａｇ素子の電圧−輝度特性を示すグラフであり、ａはポリマー１層が未露光の場合であり、ｂはポリマー１層を高圧水銀ランプにより６分間紫外線照射した場合のものである。
【図２】ＩＴＯ／ポリマー１（２００Å）／Ａｌｑ（７００Å）／Ｍｇ：Ａｇ素子の電流密度−輝度特性を示すグラフであり、ａはポリマー１層が未露光の場合であり、ｂはポリマー１層を高圧水銀ランプにより６分間紫外線照射した場合のものである。
【図３】ポリマー１のイオン化ポテンシャルの紫外線照射量依存性を示す。
【図４】本発明の実施例における有機エレクトロルミネッセンス素子の断面図を示す。
【図１】
0003599077.tif 000004
【図２】
0003599077.tif 000005
【図３】
0003599077.tif 000006
【図４】
0003599077.tif 000007